(57)【要約】【課題】薄さ、軽さと低通気度と高引裂強力のいずれにも優れ、特にダウンジャケットの側地に好適に用いることのできる織物とその製造方法を提供すること。【解決手段】ペンジュラム法による経糸切断方向の引裂き強力と緯糸切断方向の引裂き強力のいずれもが１０〜５０Ｎであって、厚みが０．０７ｍｍ以下、目付けが５０ｇ／ｍ２以下、通気度が１．５ｃｍ３／ｃｍ２・ｓ以下である織物。及び、樹脂加工および両面カレンダー加工のいずれも施さない前記織物の製造方法。【選択図】  なし【特許請求の範囲】
【請求項１】
ペンジュラム法による経糸切断方向の引裂強力と緯糸切断方向の引裂強力のいずれもが１０〜５０Ｎであって、目付けが５０ｇ／ｍ２以下、通気度が１．５ｃｍ３／ｃｍ２・ｓ以下であることを特徴とする織物。
【請求項２】
ＫＥＳによる曲げ剛性が０．０２５ｇｆ・ｃｍ２／ｃｍ以下であることを特徴とする請求項１に記載の織物。
【請求項３】
厚みが０．０７ｍｍ以下であることを特徴とする請求項１または２に記載の織物。
【請求項４】
カバーファクターが１６００〜２０００であることを特徴とする請求項１から３のいずれかに記載の織物。
【請求項５】
経糸密度と緯糸密度の比が０．９〜１．２であることを特徴とする請求項１から４のいずれかに記載の織物。
【請求項６】
糸条繊度が３０デシテックス以下であり、かつ単糸繊度が１．２デシテックス以下のポリアミドマルチフィラメントを用いていることを特徴とする請求項１から５のいずれかに記載の織物。
【請求項７】
が経緯とも１．５ｍｍ以下であるリップストップ組織であることを特徴とする請求項１から６のいずれかに記載の織物。
【請求項８】
樹脂加工および両面カレンダー加工のいずれも施さないことを特徴とする請求項１から７のいずれかに記載の織物の製造方法。
【発明の詳細な説明】
【０００１】
【発明の属する技術分野】
本発明は薄くて軽く、かつ引裂強力に優れた織物に関し、特にワタやダウンの吹き出しを抑制した織物であって、特にダウンジャケット等に好適に用いられる織物に関する。
【０００２】
【従来の技術】
アウターウエアや布団側地に用いられるワタやダウンの吹き出しを抑制した生地は従来はその風合いや快適性が優れていることから絹や綿が用いられていた。しかし天然繊維からなる生地は引裂強力が低く耐久性に劣るため、特にアウターウェアとして用いる場合は肘や袖部分からワタやダウンの吹き出しが発生し易いといった問題がある。
【０００３】
一方その機械特性が優れていることからポリエステルマルチフィラメント、ナイロンマルチフィラメント、またそれらの複合合繊織物も多く使われてきた。これら合繊織物はソフト、軽量、防風性、高撥水性、高堅牢性等から特にコート、ブルゾン、ゴルフ、アウトドアウエア等に多く使用されている。例えば、引裂強力を必要とする繊維製品を得るためにポリアミドフィラメントの強度を高めることは試みられており（例えば、特許文献１参照。）、延伸倍率を上げ高強度のポリアミドフィラメントを得る方法が開示されている。しかし、そのような糸は１０％伸長時の強度が高くなり逆に伸度が低くなって、織物の風合いが硬くなる。また、伸度が低くなると織物が引裂かれる過程において、引裂きを受ける糸本数が少なくなって１本の糸当たりの応力が集中しやすくなるため、引裂強力は逆に低くなってしまい好ましくない。また、織物の引裂強力を高めるために太い繊度の糸条を用いると織物が厚く、風合いが硬くなりテント、パラグライダー、パラシュートなどコンパクトに収納する必要がある用途には不向きになってくる。
【０００４】
また、合成繊維を使用した織物であっても打ち込み本数の関係から緯糸引裂強力が相対的に低くなり、緯糸引裂強力を１０Ｎ以上にするためには２．５４ｃｍ当たりの経糸や緯糸の打ち込み本数を少なく設定しなければならず、たとえば３３デシテックスのナイロンフィラメントであれば経糸と緯糸の総和を２８０本／２．５４ｃｍ以下に設定しなければならなかった（例えば、特許文献２参照。）。また、通気度を下げるために、従来より平織り組織の織物が開発されてきた。しかしそれらのものは４４デシテックス以上の繊度にしなければ十分な引裂強力を得られず、軽さと低通気度と高引裂強力のいずれを高度なレベルで満足するものはなかった。
【０００５】
【特許文献１】
特開平１１−２４７０２２号公報（請求項１など）
【特許文献２】
特開２００３−５５８５９号公報（実施例１など）
【０００６】
【発明が解決しようとする課題】
本発明は、前記従来技術の問題を解決し、軽さと低通気度と高引裂強力のいずれにも優れ、特にダウンジャケットの側地に好適に用いることのできる織物とその製造方法を提供することを目的とする。
【０００７】
【課題を解決するための手段】
本発明らは上記課題を解決するために鋭意検討した結果、本発明に到達した。即ち本発明は下記の構成からなる。
１．ペンジュラム法による経糸切断方向の引裂強力と緯糸切断方向の引裂強力のいずれもが１０〜５０Ｎであって、目付けが１００ｇ／ｍ２以下、通気度が１．５ｃｍ３／ｃｍ２・ｓ以下であることを特徴とする織物。
２．ＫＥＳによる曲げ剛性が０．０２５ｇｆ・ｃｍ２／ｃｍであることを特徴とする上記第１に記載の織物。
３．厚みが０．０７ｍｍ以下であることを特徴とする上記第１または第２に記載の織物。
４．カバーファクターが１６００〜２０００であることを特徴とする上記第１から第３のいずれかに記載の織物。
５．経糸密度と緯糸密度の比が０．９〜１．２であることを特徴とする上記第１から第４のいずれかに記載の織物。
６．糸条繊度が３０デシテックス以下であり、かつ単糸繊度が１．２デシテックス以下のポリアミドマルチフィラメントを用いていることを特徴とする上記第１から第５のいずれかに記載の織物。
７．が経緯とも１．５ｍｍ以下であるリップストップ組織であることを特徴とする上記第１から第６のいずれかに記載の織物。
８．樹脂加工および両面カレンダー加工のいずれも施さないことを特徴とする上記第１から第７のいずれかに記載の織物の製造方法。
【０００８】
以下本発明を詳細に説明する。
本発明の織物はペンジュラム法による経糸切断方向及び／又は緯糸切断方向の引裂強力が１０〜５０Ｎであることが好ましい。１０Ｎ未満では、用途によっては織物の引裂強力が不足気味となり易く、また５０Ｎを超えるためには繊度を大きくする必要があり、それに伴って生地が分厚く、硬いものとなりやすいため好ましくない。より好ましくは経緯ともに１２〜４０Ｎ、更に好ましくは１４〜３０Ｎである。
【０００９】
本発明の織物の通気度は１．５ｃｍ３／ｃｍ２・ｓ以下であることが好ましく、より好ましくは１．０ｃｍ３／ｃｍ２・ｓ以下、更に好ましくは０．８０ｃｍ３／ｃｍ２・ｓ以下である。ダウンウェアー、ダウンジャケット、寝袋などの用途は織物が側地として用いられ、詰め綿される。従って、織物の通気度が１ｃｍ３／ｃｍ２・ｓを超えると比較的小さめのフェザーやあるいは繊維径が細く、クリンプの少ない、剛毛タイプの詰め綿、ステープルが内側から飛び出す不具合を起こしやすくなるため好ましくない。通気度は小さい方が良いが、通常０．１ｃｍ３／ｃｍ２・ｓ以上である。
【００１０】
本発明の織物の目付けは５０ｇ／ｍ２以下であることが好ましく、更に好ましくは４５ｇ／ｍ２以下、一層好ましくは４０ｇ／ｍ２以下である。織物の目付けが５０ｇ／ｍ２を超えると薄地が求められる用途に使用しにくくなる。但し、あまりにも目付けが小さいと引裂強力が不足する場合があるので、１０ｇ／ｍ２以上であることが好ましい。
【００１１】
本発明に用いる繊維はポリアミドマルチフィラメントであることが好ましい。
ポリアミドマルチフィラメントはアミド結合を有する合成重合体であって、高強力、高タフネス、耐磨耗性、寸法安定性に優れた繊維であり、寝袋、テント類、パラグライダー、パラシュート等の資材用途あるいはスキー・スノーボードウェア、アウトドアウェアなどのスポーツ衣料用途に好適である。特に本発明では主にダウンウェア用の側地のような、コンパクトでソフトな薄地織物用途をターゲットとしており、軽さや引裂き強さを高レベルで満足させるために、さらにはコストの観点からもナイロンマルチフィラメント、特にナイロン６やナイロン６６のマルチフィラメントが好適に用いられる。
【００１２】
ポリアミドマルチフィラメントを構成するポリアミドはそれらを主体とする共重合体や混合物であってもよい。吸湿性を改善するために吸湿性モノマーを共重合しても良い。またマルチフィラメント製糸段階において、吸湿性樹脂を芯部に閉じこめた芯鞘型複合ポリアミドマルチフィラメントとしても良い。
【００１３】
本発明の織物を構成するフィラメントの断面形状は特に限定されず丸型、多角型、多葉型、中空型、十字型、扁平型の他、特殊異型断面のどのようなものも適用可能であり、異なる断面の集合体であっても構わず、またその異形度や中空率は特に限定されないが、強過ぎる光沢感は好まれない場合が多いので、光沢感に違和感を生じにくい丸断面が特に好ましい。特に偏平断面であれば通気度を下げることができることから好適に使用される。また、繊維軸方向に太細斑を有する所謂シックアンドシン糸であってもよい。
【００１４】
本発明の織物を構成するフィラメントには、吸湿性物質、酸化防止剤、つや消し剤、紫外線吸収剤、抗菌剤等を単独又は、複合して添加されていても良い。また、繊維の強伸度特性以外の特性、例えば沸水収縮率、熱応力、複屈折率、太さ斑等について、特に限定はない。繊維は仮撚加工等の捲縮加工が施されていても構わないし、収縮率の異なる、或いは断面形状の異なるフィラメントとの混繊糸、複合糸であっても構わない。
【００１５】
本発明で用いる繊維の相対粘度は３．２以上であることが望ましい。相対粘度が３．２未満であると破断強度不足による製品引裂、破裂強度低下、破断伸度不足による加工操業性の悪化、製品耐久性の悪化という問題が生じやすい。この場合強伸度バランスを調整しても、相対粘度の低い繊維はその分子量の低さが意味するように分子鎖末端の数が多く、それゆえ分子鎖の乱れや繊維軸方向の結合力が相対的に低いため破断強伸度（タフネス）が低くなり、高張力下や高摩擦下において毛羽や糸切れが発生しやすくなる。また相対粘度が４．５を超えるとタフネスとして高いものが得られるが、高粘度対応の重合設備や紡糸設備が必要となるだけでなく、高粘度化する事で生産性が著しく低下し、原糸コストが上がり消費者への安価で高機能な製品を供給出来なくなるという問題が生じやすい。相対粘度は好ましくは３．３以上４．５以下であり、さらに好ましくは３．５以上４．０以下である。
【００１６】
また、これらのポリアミドマルチフィラメントの製糸方法について特に限定はないが、スピンドロー方式による紡糸延伸連続装置、又は紡糸装置と延伸装置を用いて２工程で行うことによって製造可能であり、スピンドロー方式の場合、紡糸引き取りゴデットローラ周速は１５００〜４０００ｍ／分が好ましく、更に好ましくは２０００−３０００ｍ／分の範囲で紡糸され、弾き続き延伸され、４．５ｃＮ／ｄｔｅｘ以上の破断強度と４５〜５５％の破断伸度に調節されることが好ましい。
【００１７】
また本発明で用いる繊維の１０％伸長時の強度が１．５〜２．５ｃＮ／ｄｔｅｘであることが望ましい。１０％伸長時の強度が１．５ｃＮ／ｄｔｅｘ未満であると製織時のテンション変動に大きく影響され、不均一な寸法安定性とそれに伴う収縮の不均一化が起こる。よって製品の寸法安定性が不安定となり製品ロスが多くなるという問題が生じる為望ましくない。また２．５ｃＮ／ｄｔｅｘより大きい場合は特に高密度に製織した場合に織物の風合いが硬くなってしまうという問題が発生しやすくなる為望ましくない。
【００１８】
また該ポリアミドフィラメントの伸度は４５％〜５５％であることが望ましい。伸度が４５％未満であると織物が引き裂かれるときに応力が引き裂かれようとしている１本の糸に集中しやすく引裂強力が低くなる為望ましくない。織物構成糸条の引張伸度が高ければ、織物が引き裂かれるときに応力が引き裂かれようとしている１本の糸だけでなく、糸が伸びることによりその次に引き裂かれようとする糸、その次に引き裂かれようとする糸、と多くの糸に応力がかかり、その結果１本の糸にかかる応力が軽減し、引裂強力が向上すると考えられる。さらには製織の高速化、高密度化、低繊度化に伴う各種接糸部品との摩擦抵抗や張力変化に原糸が追従出来ず、断糸の発生頻度が増加する問題が発生しやすい。また５５％より大きくなると様々な紡糸延伸条件の調整をしても破断強度が低くなってしまい、織物にしたときの引裂強力が低下するという問題が発生しやすい為好ましくない。より好ましい範囲としては４７〜５３％である。
【００１９】
本発明の織物の曲げ剛性は０．０２５ｇｆ・ｃｍ２／ｃｍ以下であることが好ましい（１ｇｆ＝０．００９８Ｎ）。織物の曲げ剛性が低い、換言すれば織物がやわらかいことが、本発明の目的である軽さと引裂強力と通気度を同時に満足する上で非常に重要なファクターであることを本発明者らは見出した。従来、織物などで引裂強力を向上させるために、単糸繊度を太くするアクションをとるのが普通であった。織物の場合、単糸繊度を細くすると原糸の破断強度が低くなるばかりでなく、経糸と緯糸の接触面積が増え、それに伴い経糸と緯糸の摩擦も増える。そのため、拘束点が移動せず、特にシングルタング法のような引裂き時には１本の糸条毎に切断されてしまい引裂強力が低くなってしまう。それを防ぐために、経糸と緯糸の拘束点の接触面積を狭くする、つまりは拘束点における摩擦を低くするために単糸繊度を大きくしたり、あるいは、経糸と緯糸のすべりをよくすることで同様の効果を狙ったりすることが多かった。しかしこれはシングルタング法のようなゆっくりと比較的長時間にわたって引裂き応力がかかる場合に適した対策であった。例えばカバンの本体と持ち手ベルト体との縫製部分においては、縫製箇所とそのすぐとなりの非縫製箇所とでゆっくりと比較的長時間にわたって引裂き応力がかかるため、シングルタング法による測定が適していた。
【００２０】
しかし一方、本発明のようなダウン用の側地として好適に用いられる布帛においては、シングルタング法のようなじわじわと応力がかかる場合は少なく、むしろ瞬間的な応力が作用することのほうが多い。例えばスキーなどのスポーツウェアとして用いられる場合、滑走中、あるいは転んだ際に側地が何かに引っかかって破れることがある。このときにかかる瞬間的な応力はペンジュラム法による測定が適している。従来シングルタング法で高い数値が出ていたものがペンジュラム法においても高い数値が出るものではないことを本発明者らは検討を進める上で確認している。その部分を詳細に検討した結果、単糸繊度が太いとシングルタング法では高い数値となっても、ペンジュラム法では単糸繊度が細いものよりも低い数値となる傾向がみられた。これはおそらく、瞬間的な応力に対しては拘束点において繊維が滑りにくく、その差が表れないためではないかと考えている。さらに調査を進めていくうちに、布帛の曲げやわらかさこそがペンジュラム法と相関が高く、また布帛をやわらかくする手段として、単糸繊度を細くすること以外にも、樹脂加工や両面カレンダーを施さないことが大きく影響を与えることが分かった。その理由は明らかではないが、布帛面に対して垂直方向にせん断応力がかかった場合、曲げ硬いと繊維軸方向に対して垂直な方向にそのまません断力がかかり切断しやすくなるが、曲げやわらかいと切断される繊維が瞬間的に曲がりやすく、せん断応力が繊維軸方向と繊維軸方向に対して垂直な方向に分散されるためではないかと考えている。一層好ましい曲げ剛性の範囲としては０．０２０ｇｆ・ｃｍ２／ｃｍ以下であり、より一層好ましい範囲は０．０１５ｇｆ・ｃｍ２／ｃｍ以下である。
【００２１】
本発明の織物の厚みは０．０７ｍｍ以下であることが好ましい。織物の厚みが０．０７ｍｍを超えると風合いが硬くなりやすく、また薄地が求められる用途に使用しにくくなる。さらに好ましい範囲としては０．０６８ｍｍ以下である。
【００２２】
本発明の織物は次式で示す織物のカバーファクター（ＣＦ）が１６００〜２０００であることが好ましい。ＣＦ＝Ｔ×（ＤＴ）１／２＋Ｗ×（ＤＷ）１／２［式中、Ｔは織物の経密度（本／２．５４ｃｍ）、Ｗは織物の緯密度（本／２．５４ｃｍ）を示し、ＤＴおよびＤＷは、織物を構成する経糸および緯糸の太さ（デシテックス）を表わす］。１６００未満であれば薄く軽いものとなるが、通気度が満足できるものとなりにくく、一方２０００を超えると通気度は満足するものとなるが織物が重くなりやすいため好ましくない。より好ましい範囲としては１７００〜１９００である。
【００２３】
本発明の織物は経糸密度を緯糸密度で除算した比が０．９〜１．２であることが好ましい。緯糸の打ち込める本数は限界があるため、この値が０．９未満とするためには経糸本数を少なくしなければならない。その場合、つまりこの値が０．９未満の場合は通気度が満足する値とはなりにくいので好ましくない。またこの値が１．２を超える場合、緯糸における拘束点の距離が短くなりすぎ、薄い織物で引裂強力の満足するものは得られにくいためである。より好ましい範囲としては０．９５〜１．１である。
【００２４】
本発明の織物に使用する糸条繊度が３０デシテックス以下であり、かつ単糸繊度が１．２デシテックス以下であることが好ましい。糸条繊度が３０デシテックスを超えると織物が重くなりやすいため好ましくなく、単糸繊度が１．２デシテックスを超えると通気度が満足しにくいだけでなく、引裂強力が下がり満足するものとなりにくいためである。より好ましい範囲としては糸条繊度が２５デシテックス以下であり、単糸繊度が１．１デシテックス以下である。
【００２５】
本発明の織物は主にダウンウェア用の側地のような、コンパクトでソフトな薄地織物用途をターゲットとしており、軽さや引裂き強さを高レベルで満足させるために織物の組識は組識点の最も多い平組織、若しくは平組識と石目、ナナコ組識を組合したリップストップ組識が好ましい。中でも、引裂強力が大きい織物とするためにリップストップ組織とすることが好ましく、リップストップ組識における石目、ナナコ部は２本以上であっても構わない。一般的には２本から５本の範囲内で構成され、ダブルリップストップでも構わず、本発明においてはリップストップ組織の細かな限定はない。但し、リップストップ組識では格子柄の大きさが大きすぎると織物全体としての引裂強力向上効果が乏しくなり易いので、好ましくは５ｍｍ以下の格子柄、更に好ましくは１．５ｍｍ以下の格子柄になるよう織物設計することが望ましい。このような細かいサイズのリップストップ組織にすることが引裂強力の大幅な向上に役立ち、しかも５ｍｍ以下の格子柄では格子間隔を変化させても通気度があまり変化しないので特に好ましく採用される。
リップストップの格子部分には通常２本以上引きそろえて構成するが、平織部分の糸条よりも大きい繊度の糸条を１本挿入し格子柄とするものも本発明においてはリップストップ組織の一種とする。この場合、単糸繊度を平織部分の糸条と比べて太くしたり、細くしたりすることもできる。一層好ましい範囲は０．８ｍｍ以下である。
【００２６】
本発明における織物の製造方法として、樹脂加工および両面カレンダー加工のいずれも施さないことが好ましい。従来の薄地タイプの低通気度の織物を製造する場合、樹脂加工および／または両面カレンダー加工を施していた。しかし樹脂加工を施した場合は風合いが硬くなったり、折れジワができやすくその部分からダウンやフェザーが出やすくなったり、あるいは長期間使用すると樹脂が剥がれだしてくるという問題があった。また両面カレンダーを施した場合は織物表面の光沢が出すぎてしまうため好ましくない。片面カレンダーであれば裏側に施せば商品とした場合に光沢で問題となることは殆どなくなるため好ましく採用できる。また両面カレンダーをすることで引き裂き強力が低下しやすくなるため好ましくない。両面カレンダーを施した場合でも、両面のカレンダー条件を変え、実質片面カレンダーと同じ作用しかしていない場合、例えば、裏面を高温カレンダー、表面を低温カレンダーとするような場合は、実質片面カレンダーと判断することができる。少なくとも片面の好ましい光沢度の範囲としては３．０以下であり、さらには２．６以下が一層好ましい。
【００２７】
【実施例】
以下、本発明を実施例に基づいて説明する。なお本発明で用いた評価方法は以下の通りである。
【００２８】
（相対粘度）
９６．３±０．１重量％試薬特級濃硫酸中に重合体濃度が１０ｍｇ／ｍｌになるように試料を溶解させてサンプル溶液を調整し、２０℃±０．０５℃の温度で水落下秒数６〜７秒のオストワルド粘度計を用い、溶液相対粘度を測定する。測定に際し、同一の粘度計を用い、サンプル溶液を調整したときと同じ硫酸２０ｍｌの落下時間Ｔ０（秒）と、サンプル溶液２０ｍｌの落下時間Ｔ１（秒）の比より、相対粘度ＲＶを下記の式を用いて算出する。
ＲＶ＝Ｔ１／Ｔ０
【００２９】
（破断強度ＤＴ（ｃＮ／ｄｔｅｘ）、破断伸度：ＤＥ（％）：１０％伸長時応力）
インストロンジャパン（株）  ４３１０型を用いて測定する。初荷重として糸条繊度（ｄｔｅｘ）に対し１／３３グラムを加え、糸長２０ｃｍ、引張速度２０ｃｍ／ｍｉｎの条件下でＳ−Ｓチャートを作成し、１試料に対しｎ＝３で測定し破断伸度、破断強度および１０％伸長時応力をチャートより読みとりそれぞれの平均値を求め、１０％伸長時応力および破断強度については、繊度（ｄｔｅｘ）で除して求める。
【００３０】
（繊度（ｄｔｅｘ））
１００ｍ長のポリアミドマルチフィラメントのカセを３つ作成し、各々の重量（ｇ）を測定し、平均値を求め、１００倍した。
【００３１】
（通気度）
ＪＩＳ−Ｌ−１０９６  ８．２７．１に規定されている通気度（フラジール形法
Ａ法）に準拠する。
【００３２】
（厚み）
コーティング、ラミネート等の膜加工が施されていない織物については、織物厚さ（ｍｍ）は、厚み計にてランダムに５カ所測定し、その平均値を求める。
なお膜加工が施された織物については、断面を走査型電子顕微鏡を用いて写真撮影し、織物両面の一番外側に位置するフィラメントの間隔をランダムに５カ所測定し、写真倍率を換算して、その平均値を求める。
【００３３】
（曲げ剛性）
カトーテック社製ＫＥＳ−ＦＢ２曲げ特性試験機を用いて、試験片は２０ｃｍ×２０ｃｍを幅方向に少なくとも２点採取し、１ｃｍの間隔のチャックに試料を把持して、曲率Ｋ＝−２．５〜＋２．５の範囲で等速度曲率の純曲げ試験を行なう。変形速度は、０．５０（１／ｃｍ／秒）であり、重力の影響を少なくするために、試料を垂直にして測定する。但し、経糸が曲がる方向を経とし、緯糸が曲がる方向を緯とし、その平均値を曲げ剛性値とする。なお測定環境は２０℃、６５％ＲＨとする。単位はｇｆ・ｃｍ２／ｃｍである。
【００３４】
（光沢度）
スガ試験機械株式会社製のデジタル変角光度計ＵＧＶ−５Ｄを用い、受光角、入射角共に４５°に調整し、経糸方向と緯糸方向の両光沢度の平均値で表、裏の低い方の値を光沢度とする。
【００３５】
（目付け）
ＪＩＳ  Ｌ  １０９６に規定されている単位面積当たりの質量に準拠する。
【００３６】
（引裂強力）
ＪＩＳ  Ｌ  １０９６に規定されている引裂き強さ（ペンジュラム法）に準拠する。経糸を切断する方向と緯糸を切断する方向の両方向を測定する。
【００３７】
（実施例１）
相対粘度ηｒ＝３．５１のナイロン６ポリマーを紡糸温度２８０℃で丸孔を２０個有する口金から溶融紡糸して紡糸速度２４００ｍ／ｍｉｎ、延伸温度１６０℃にて延伸し、１０％伸長時の強度が２．１０ｃＮ／ｄｔｅｘ、伸度が５０％の２２デシテックス２０フィラメントのマルチフィラメントを得た。該糸条を経糸及び緯糸に用いて経糸密度１８３本／２．５４ｃｍ、緯糸密度１７８本／２．５４ｃｍに設定し、図１に示すリップストップ組織で製織を行った。
【００３８】
得られた生機を常法に従って精錬、染色した後、カレンダー加工（条件：シリンダー温度１２０℃、圧力２５ｋｇｆ／ｃｍ２、速度２０ｍ／分）を織物片面に２回施して仕上げ、経糸密度１９８本／２．５４ｃｍ、緯糸密度１８４本／２．５４ｃｍの布帛を得た。得られた布帛は緯引裂強力が１８．６Ｎ、経引裂強度が１４．７ｋｇｆ、厚みは０．０６６ｍｍであった。風合いは非常にソフトであり、光沢の押さえられた、薄地にもかかわらず引裂強力に優れたものであった。
【００３９】
（実施例２）
図２に示すミニダブルリップ組織で製織した以外は実施例１に従った。風合いは非常にソフトであり、薄地にもかかわらず引裂強力に優れたものであった。
【００４０】
（比較例１）
片面カレンダー加工の替わりに両面カレンダー加工を施した以外は実施例１に従った。両面カレンダー加工を施したがために、引き裂き強力が低くなり、表面の光沢が高すぎたものとなった。
【００４１】
（比較例２）
片面カレンダー加工の替わりに下記の樹脂をクリアランス５０ミクロンの金属板を用いて行てコーティング後、１３０℃で１分間のキュアリング処理をした。パラクロンＡＭ−２００（根上工業社製    アクリル樹脂）１００部
トルエン  １０部
パンロンＬＮ                    （根上工業社製    アクリル樹脂の架橋剤）  ２部
樹脂の粘度は１００００ｃｐｓ（Ｂ型粘度計    ロータ  Ｎｏ．５、回転数２０ｐｐｍ）になるように各種の溶剤濃度で調整した。
樹脂コーティングによって引き裂き強力の低いものとなった。
【００４２】
（比較例３）
表１に記載の４４デシテックス３４フィラメントのナイロン６繊維を用い、織り密度を変更して製織した以外は実施例１に従った。太い糸を用いたがために布帛は重たいものとなってしまった。
【００４３】
（比較例４）
表１に記載の３３デシテックス２４フィラメントのナイロン６繊維を用い、図３に示すリップ組織で製織した以外は実施例１に従った。織り密度を下げて製織したことで引き裂き強力は満足するものであったが、通気度が高すぎ、ダウンジャケットには不向きなものとなった。
【００４４】
（比較例５）
表１に記載の１０デシテックス７フィラメントのナイロン６６繊維を用い、表１の条件で製織した以外は実施例１に従った。繊度が低すぎたために引き裂き強力の低いものとなった。
【００４５】
【表１】
2005048298.tif 000002
【００４６】
【発明の効果】
本発明によると、薄くても経方向及び緯方向ともに引裂強力に優れ、風合いも非常に柔らかく、光沢感の押さえられた低通気度の織物を提供することを可能とした。
【図面の簡単な説明】
【図１】本発明の織物の織組織の一例を示す組織図である。
【図２】本発明の織物の織組織の他の一例を示す組織図である。
【図１】
2005048298.tif 000003
【図２】
2005048298.tif 000004